СПОСОБ ГИДРИРОВАНИЯ АЛЬДЕГИДА

1. Способ гидрирования альдегида, включающий:
контактирование альдегида с катализатором в присутствии водорода, где катализатор состоит из подложки и не входящих в состав подложки металлических компонентов, распределенных по поверхности подложки, причем подложка содержит по меньшей мере 95% α-оксида алюминия по данным порошковой рентгенографии и металлические компоненты, не входящие в состав подложки, включают никель и/или одно или более его соединений и молибден и/или одно или более его соединений, где никель и/или одно или более его соединений составляют от 3% по массе до 9% по массе металлов, входящих в состав катализатора, и молибден и/или одно или более его соединений составляют от 1% по массе до 4% по массе металлов, входящих в состав катализатора.
2. Способ по п.1, в котором не входящие в состав подложки металлические компоненты, отличные от никеля и молибдена, составляют вплоть до 1% по массе металлов, входящих в состав катализатора.
2
2
2
3. Способ по п.1 или п.2, в котором катализатор имеет площадь поверхности БЭТ по N, равную от 12 м/г до 30 м/г.
4. Способ по п.1 или п.2, в котором катализатор имеет распределение пор по размеру со средним диаметром пор от 1300 Å до 1700 Å по данным ртутной порометрии при значении угла смачивания, равном 140°.
5. Способ по п.1 или п.2, в котором содержание никеля в катализаторе относительно массы металлов, входящих в состав катализаторов, равно содержанию молибдена в катализаторе относительно массы металлов, входящих в состав катализатора, или превышает его.
6. Способ по п.1 или п.2, в котором катализатор обладает устойчивостью к сдавливанию, равной по меньшей мере 2,3 кг/мм.
7. Способ по п.1 или п.2, в котором альдегид гидрируют при парциальном давлении водорода, составляющем от 6,9 МПа до 11 МПа, при температуре, составляющей от 40°C до 190°C, и значении pH, меньшем, чем 6,5.
8. Способ по п.1 или п.2, в котором катализатор содержит не более 8% по массе никеля и молибдена относительно общей массы металлов.
9. Способ по п.1 или п.2, в котором альдегид для взаимодействия с катализатором получают путем превращения ацеталя в альдегид.
10. Способ по п.1 или п.2, в котором альдегид представляет собой 3-гидроксипропиональдегид.